ギーセラー最高流動度MFがlogMFで0.3~2.5であるとともに、揮発分VMを10質量以上、硫黄Sを0.3質量以上含有する粉状石炭と、結晶水LOIを3質量以上含有する粉状鉄鉱石とを混合して混合原料となす混合工程と、この混合原料を180°C以下の温度で乾燥して乾燥原料となす乾燥工程と、この乾燥原料を350~550°Cに加熱して加熱原料となす加熱工程と、この加熱原料を熱間成形して成形物となす熱間成形工程と、この成形物を不活性ガス雰囲気下にて560~750°Cで10min以上加熱処理して高炉原料用塊成化物となす熱処理工程と、を備えたことを特徴とする高炉原料用塊成化物の製造方法。ギーセラー最高流動度MFがlogMFで0.3~2.5であるとともに、揮発分VMを10質量以上、硫黄Sを0.3質量以上含有する粉状石炭と、結晶水LOIを3質量以上含有する粉状鉄鉱石とを混合して混合原料となす混合工程と、この混合原料の全部または一部をペレットに造粒する造粒工程と、このペレットと前記混合原料の残部とを180°C以下の温度で乾燥して乾燥原料となす乾燥工程と、この乾燥原料を350~550°Cに加熱して加熱原料となす加熱工程と、この加熱原料を熱間成形して成形物となす熱間成形工程と、この成形物を不活性ガス雰囲気下にて560~750°Cで10min以上加熱処理して高炉原料用塊成化物となす熱処理工程と、を備えたことを特徴とする高炉原料用塊成化物の製造方法。前記熱処理工程の後に、前記高炉原料用塊成化物を酸素濃度5容量以下の雰囲気下にて300°C以下まで冷却する冷却工程を備えた請求項1または2に記載の高炉原料用塊成化物の製造方法。前記粉状石炭が、2種類以上の石炭を配合してなる請求項1~3のいずれか1項に記載の高炉原料用塊成化物の製造方法。そこで、本発明は、軟化溶融性の低い、あるいは軟化溶融性をほとんど有しない石炭と、高結晶水含有鉄鉱石とを組み合わせて用いても、高強度の高炉原料用塊成化物を製造しうる高炉原料用塊成化物の製造方法を提供することを目的とする。発明者らは、上記課題の解決策を見出すため、まず、炭種と鉄鉱石銘柄との組合せを種々変更するとともに、それらの混合および加熱の方式を種々変更して熱間成形し、得られた高炉原料用塊成化物以下、単に塊成化物ともいう。の強度に及ぼす影響を調査した。その結果、驚くべきことに、低流動性ないしはほとんど無流動性ではあるが揮発分と硫黄をそれぞれ所定量含有する石炭と、結晶水を所定量含有する鉄鉱石を冷間で混合した後に、この混合原料を熱間成形温度まで加熱して熱間成形し、さらに、熱間成形温度よりも高い温度で熱処理することで、高炉原料用塊成化物の強度が向上することがわかった後記実施例参照。上記のように、粘結性の低い又はほとんど無い石炭を用いても、高炉原料用塊成化物の強度が発現するメカニズムについては、発明者らは以下の仮説に基づくものと想定している。すなわち、低流動性ないしはほとんど無流動性ではあるが揮発分と硫黄とをそれぞれ所定量含有する石炭と、結晶水を所定量含有する鉄鉱石からなる混合原料を熱間成形温度である350~550°Cに加熱すると、揮発分と硫黄とを含有する石炭からは揮発分が気化脱揮するに際して炭化水素成分とともにH2Sを含有する熱分解ガスが発生する。一方、結晶水を含有する鉄鉱石ゲーサイト;FeOOHからは、下記式1に示す化学反応式により、結晶水H2Oが解離して除去され、ごく微細なナノ気孔が形成されて比表面積が著しく増大した活性ヘマタイトFe2O3が生成する。2FeOOH→Fe2O3H2O...式1そして、この比表面積が著しく増大した活性ヘマタイトFe2O3の反応サイトに熱分解ガス中のH2Sが接触すると、下記式2に示す化学反応式により、ピロータイトFe1-xSが生成する。Fe2O3H2S→Fe1-xSH2O...式2また、熱分解ガス中のメタンCH4が、鉄鉱石から除去された結晶水由来の水蒸気H2Oでガス改質されて下記式3に示す化学反応により、H2が生成する。CH4H2O→3H2CO...式3そして、上記熱間成形温度に加熱された混合原料をすぐに熱間で加圧成形すると、鉄鉱石粒子と石炭粒子とが緊密に接触する。そうすると、上記式2の化学反応により生成したピロータイトFe1-xSは、石炭液化反応の触媒として作用することが知られている例えば、特開平11-228972号公報参照ことから、上記式3の化学反応で生成した水素H2の存在により石炭の表層部が水添されてゲル化する。なお、石炭全体を液化させる場合には、温度:350~500°Cで水素分圧:7~20MPaといった超高圧水素を必要とする上記特開平11-228972号公報の[0037]参照が、本発明では、石炭の表層部のみをゲル化すればよいので、温度を350~550°Cに確保しさえすれば、常圧より低い分圧の水素でも十分にゲル化反応を起こさせることができると考えられる。このようにして、表層部がゲル化した石炭と、結晶水の解離によりゲーサイトからヘマタイトへの相変態に伴って比表面積が著しく増大した鉄鉱石とを熱間で加圧成形することで、ゲル状の石炭表層部が、鉄鉱石粒子と石炭粒子本体とを結合するバインダとして働き、強固な成形物が得られる。そして、熱間成形後に熱間成形温度よりもさらに高い温度で成形物を熱処理することで、成形物中に残留する揮発分が気化して十分に除去されるとともに、熱間成形までの加熱の際に改質を受けた石炭組織がさらに縮重合再配列して固化することで、成形物高炉原料用塊成化物の強度がより上昇することとなる。発明者らは上記知見に基づいてさらに検討を加え、以下の発明を完成するに至った。請求項1に記載の発明は、ギーセラー最高流動度MFがlogMFで0.3~2.5であるとともに、揮発分VMを10質量以上、硫黄Sを0.3質量以上含有する粉状石炭と、結晶水LOIを3質量以上含有する粉状鉄鉱石とを混合して混合原料となす混合工程と、この混合原料を180°C以下の温度で乾燥して乾燥原料となす乾燥工程と、この乾燥原料を350~550°Cに加熱して加熱原料となす加熱工程と、この加熱原料を熱間成形して成形物となす熱間成形工程と、この成形物を不活性ガス雰囲気下にて560~750°Cで10min以上加熱処理して高炉原料用塊成化物となす熱処理工程と、を備えたことを特徴とする高炉原料用塊成化物の製造方法である。請求項2に記載の発明は、ギーセラー最高流動度MFがlogMFで0.3~2.5であるとともに、揮発分VMを10質量以上、硫黄Sを0.3質量以上含有する粉状石炭と、結晶水LOIを3質量以上含有する粉状鉄鉱石とを混合して混合原料となす混合工程と、この混合原料の全部または一部をペレットに造粒する造粒工程と、このペレットと前記混合原料の残部とを180°C以下の温度で乾燥して乾燥原料となす乾燥工程と、この乾燥原料を350~550°Cに加熱して加熱原料となす加熱工程と、この加熱原料を熱間成形して成形物となす熱間成形工程と、この成形物を不活性ガス雰囲気下にて560~750°Cで10min以上加熱処理して高炉原料用塊成化物となす熱処理工程と、を備えたことを特徴とする高炉原料用塊成化物の製造方法である。請求項3に記載の発明は、前記熱処理工程の後に、前記高炉原料用塊成化物を酸素濃度5容量以下の雰囲気下にて300°C以下まで冷却する冷却工程を備えた請求項1または2に記載の高炉原料用塊成化物の製造方法である。請求項4に記載の発明は、前記粉状石炭が、2種類以上の石炭を配合してなる請求項1~3のいずれか1項に記載の高炉原料用塊成化物の製造方法である。本発明によれば、上記従来技術特許文献1に記載の製造方法と異なり、軟化溶融性は低い、あるいは軟化溶融性をほとんど有しないが所定量の揮発分と硫黄を含有する粉状石炭と、所定量の結晶水を含有する粉状鉄鉱石とを、冷間で混合してから、180°C以下の温度で乾燥した後に350~550°Cに加熱して熱間成形し、さらにこの熱間成形温度よりも高い560~750°Cで熱処理することで、粉状石炭から発生した熱分解ガス中のH2Sによって結晶水解離後の粉状鉄鉱石がピロータイト化し、その触媒作用により粉状石炭の表層部が水添されてゲル化しバインダとして作用する結果、高強度の高炉原料用塊成化物を製造できるようになった。実施形態図1に本発明の一実施形態に係る高炉原料用塊成化物の製造装置の概略構成を示す。なお、上記従来技術で説明した図11と共通する物質には同じ符号を用いた。石炭としては、ギーセラー最高流動度MFをlogMFで0.3~2.5好ましくは0.3~1.0とするとともに、揮発分VMを10質量以上好ましくは12質量以上、硫黄Sを0.3質量以上好ましくは0.4質量以上、さらに好ましくは0.5質量以上含有するもの、例えば高炉羽口吹込み用微粉炭に用いられる非粘結炭などを用いることができるが、揮発分の含有量が低い10質量未満の無煙炭は適しない。ギーセラー最高流動度MFをlogMFで0.3~2.5好ましくは0.3~1.0としたのは、最高流動度が低すぎると石炭表層部のゲル化が十分に起らず、一方、最高流動度が十分に高いものであれば、上記従来技術を適用すればよく、本発明を適用するまでもないためである。また、揮発分VMを10質量以上好ましくは12質量以上含有するものとしたのは、上記仮説に基づくメカニズムにおいて、石炭への水添用の水素が相当量生成することが必須であるためである。また、硫黄Sを0.3質量以上好ましくは0.4質量以上、さらに好ましくは0.5質量以上含有するものとしたのは、上記仮説に基づくメカニズムにおいて、ピロータイトが相当量生成することが必須であるためである。なお、粉状石炭中の硫黄S含有量の上限値許容値は、ピロータイト生成量確保の観点からは特に設ける必要はないが、高炉への全S装入量制限の観点から自ずと決定される。この上限値許容値は、高炉への全S装入量の許容量、高炉原料中への高炉原料用塊成化物の配合割合等により変動するものであるが、例えば1.0質量以下とすればよい。また、鉄鉱石としては、結晶水LOIを3質量以上好ましくは5質量以上、さらに好ましくは7質量以上含有するもの、例えば高結晶水鉱石、マラマンバ鉱石、リモナイト鉱石などを用いることができるが、結晶水含有量の低い3質量未満のヘマタイト鉱石やマグネタイト鉱石は適しない。結晶水LOIの含有量を3質量以上好ましくは5質量以上、さらに好ましくは7質量以上としたのは、上記仮説に基づくメカニズムにおいて、活性ヘマタイトが相当量生成することが必須であるためである。石炭と鉄鉱石は、必要な場合には粉砕して、例えば、石炭は-100μm程度、鉄鉱石は-200μm程度の粉状にするとよい。混合工程このようにして粒度調整した粉状石炭Aと粉状鉄鉱石Bとを質量比で20:80~50:50の配合割合で切り出して混合機1で混合して混合原料Cとする。粉状石炭Aと粉状鉄鉱石Bとの配合割合を20:80~50:50の範囲としたのは、以下の理由による。すなわち、粉状石炭Aの配合が少なすぎると、バインダとして作用するゲル化した表層部の総量が不足して塊成化物の強度が低下する。一方、粉状石炭Aの配合が多すぎると、加熱冷却に伴う石炭の膨張収縮により成形後の塊成化物中の石炭組織に亀裂が発生しやすくなり、やはり塊成化物の強度が低下するとともに、塊成化物中の鉄分含有量が低くなりすぎて鉄原料としての意味がなくなる。乾燥工程ここで、混合前の粉状石炭Aと粉状鉄鉱石Bとが、ともに事前に乾燥されて既に乾粉状態である場合には混合原料Cは乾燥する必要がないが、いずれかに付着水分が含有されたまま混合した場合には、混合原料C中に付着水分が存在するので、乾燥を行う。具体的には、混合原料Cを乾燥機2にて180°C以下の温度で乾燥し、混合原料C中の付着水分を除去して乾燥原料C’とする。これにより、次工程の加熱工程において、混合原料Cを、付着水分を含有したままいきなり350~550°Cに加熱することで付着水分が急激に蒸発して発生するおそれのある突沸を回避する後述の変形例で例示するように混合原料Cの全部または一部をペレット化する場合はペレットのバースティング爆裂も回避するとともに、温度制御性も向上し、加熱温度まで短時間で昇温できるので、より短時間で活性ヘマタイトを生成させることが可能となり、その活性ヘマタイトが活性を保持する間にピロータイトを十分に生成させることができる。混合原料Cを180°C以下の温度で乾燥することとしたのは、混合原料Cが180°Cを超える温度で加熱されると、混合原料C中の付着水分だけでなく、混合原料Cを構成する粉状鉄鉱石B中の結晶水も解離し始め、ごく微細なナノ気孔を有する活性ヘマタイトが生成し始める。この状態で次工程の加熱工程でさらに高温に加熱しても、その間に、本乾燥工程で生成したナノ気孔が粗大化してマイクロ気孔となりヘマタイトは活性を失ってしまうためピロータイト生成量が減少するとともに、結晶水由来の水蒸気H2Oの発生量も減少するため、上記ガス改質反応によるH2生成量も減少し、石炭表層部への水添反応、すなわち石炭表層部のゲル化が不足するためである。上記バースティング防止作用およびヘマタイト活性維持作用を有効に発揮させるためには、乾燥後の乾燥原料C’中に残存する付着水分量は、2質量以下、さらには1質量以下とするのが好ましい。なお、乾燥温度の下限は、付着水分が蒸発しうる温度であればよいが、乾燥時間、すなわち生産性を考慮して100°C、さらには120°C、特に140°Cとするのが好ましい。また、乾燥機2としては周知のロータリドライヤ、トラベリンググレート式ドライヤなどを用いることができる。加熱工程乾燥原料C’は、加熱装置例えば、外部加熱式ロータリキルン3で350~550°C、好ましくは400~500°Cに加熱して加熱原料C’’とする。このように、軟化溶融性の低い、あるいは軟化溶融性をほとんど有しないが揮発分を所定量含有する粉状石炭Aと、結晶水を所定量含有する粉状鉄鉱石Aを混合した後に所定温度で加熱することで、本来軟化溶融性をほとんど有しない粉状石炭Aが、上記仮説に基づくメカニズムによりその表層部がゲル化してバインダとしての機能を獲得するものと考えられる。加熱温度を350~550°C好ましくは400~500°Cとしたのは、加熱温度が低すぎると、粉状石炭Aからの揮発分VMの気化も、粉状鉄鉱石Bからの結晶水LOIの気化も遅く、粉状石炭Aの表層部のゲル化が遅延するためであり、一方加熱温度が高すぎると、粉状石炭Aは、その表層部のゲル化状態に留まらず、石炭組織がさらに縮重合再配列にまで進行して固化してしまい、いずれの場合もバインダとしての機能が十分に発揮されないためである。加熱装置3として外部加熱式のものを採用するのは、内部加熱式の加熱装置で加熱すると乾燥原料C’が急速加熱され結晶水由来の水蒸気によりバースティング爆裂が発生しやすくなるためである。加熱装置3から排出された排ガスは、粉状石炭Aから発生したタール分を含有する場合があり、排ガス系統において凝縮固着し、配管等を閉塞させるおそれがある。これを防止するため、図示しないが、例えば、加熱装置3の排ガス排出ダクトに燃焼器を設置してタール分を燃焼分解してガス化させてしまう方法や、同排出ダクトにバーナを設置して排ガス中の揮発分炭化水素ガスを部分燃焼してタール分が凝縮しない温度に保持して排ガス処理装置まで搬送する方法などを採用すればよい。熱間成形工程加熱された乾燥原料加熱原料C’’は、熱間成形機例えば熱間成形用の双ロール型成形機4を用いてブリケット成形物Dに加圧成形する。熱処理工程成形物Dを、上記加熱工程での加熱温度範囲よりも高い温度範囲である560~750°Cに調整した熱処理装置例えば、シャフト炉5内に装入し、10min以上加熱処理することで、成形物D中に残存する揮発分を気化させて十分に除去するとともに、石炭組織の縮重合再配列を促進して固化させる。これにより、得られた塊成化物Eが、高強度を獲得するとともに、高炉に装入されて加熱された際に、もはや石炭が軟化することがなく塊成化物Eの強度が維持されるとともに、タール分が多量に発生することがなく高炉の排ガス系統にタールが固着する等のトラブルの発生を防止できる。冷却工程シャフト炉5で熱処理された成形物Dは、熱いまま大気中に排出すると発火や燃焼のおそれがあるため、シャフト炉5の下部または図示しない冷却器中で酸素濃度5容量以下例えば、窒素ガスや冷却後の燃焼排ガス等の雰囲気下にて300°C以下まで冷却してから排出するのが望ましい。脱ガス後の成形物Dは、スクリーン6で篩って、篩下粉Fは、可能であれば混合機1等へ戻して再利用しつつ、篩上塊状物Eは目的とする高強度の高炉原料用塊成化物として回収する。変形例上記実施形態では、粉状石炭Aと粉状鉄鉱石Bからなる混合原料Cを、造粒することなくそのまま乾燥し加熱して加熱原料C’’とする例混合工程→乾燥工程→加熱工程を示したが、混合原料Cの全部または一部を造粒機例えばディスク型ペレタイザにて適量の水分を添加してペレットに造粒し、このペレットと混合原料Cの残部とを乾燥し加熱して加熱原料C’’とする混合工程→造粒工程→乾燥工程→加熱工程ようにしてもよい。このように、混合原料Cの全部または一部をペレット化してから乾燥し加熱することで、造粒された個々のペレットは、その内部で粉状石炭Aと粉状鉄鉱石Bとが密接に接触した状態であるため、これを加熱することにより、粉状石炭Aの表層部が十分にゲル化し、熱間成形機4で加圧された際に個々のペレットが押し潰され、内部のゲル化部分が表面に押し出されて加熱原料C’全体が一体化し、冷却後に高強度のブリケット塊成化物Eが得られることとなる。なお、上記ペレットの平均粒径は1~15mm、さらには1.5~10mm、特に2~5mmとするのが好ましい。ここに、ペレットの平均粒径とは、粒径分布を有するペレットを粒径範囲ごとに篩い分け、各粒径範囲の代表径を各粒径範囲に存在するペレットの質量割合で加重平均して求めた値である。ペレットの粒径が小さすぎると、個々のペレット中における粉状炭材Aと粉状鉄鉱石Bの質量割合が不均一になりやすく、一方ペレットの粒径が大きすぎるとペレットの中心部まで加熱するのに時間を要することに加え、成形物Dのサイズにもよるが、成形の際に成形機のポケット内に入るペレットの総質量にばらつきが出やすくなり、また、加熱時にバースティング爆裂が起こりやすくなり、いずれの場合も塊成化物Eの強度低下の原因となる可能性が高くなるからである。熱間成形工程で用いる成形機が双ロール型成形機である場合には、前記ペレットの平均粒径は、上記規定を満たしたうえで、さらに、該双ロール型成形機のロールギャップ以上で、かつ、該双ロール型成形機のポケット深さ以下とするのが好ましい。前記ペレットの平均粒径をロールギャップ以上とすることにより、成形機への噛み込み性が向上し、成形圧力を高くすることができ、また、ポケット深さ以下にすることにより、成形物Dの見掛け密度を高くすることができ、塊成化物Eの強度向上に繋がる。上記造粒機としては、周知のディスク型ペレタイザやドラム型ペレタイザを用いることができる。また、上記実施形態では、粉状石炭Aおよび粉状鉄鉱石Bとしては、ともに単一の銘柄を用いる例を示したが、2種類以上の銘柄を配合して用いてもよい。この場合、配合後の組成および性状が、上記請求項1で規定する条件を満足すべきことは当然である。なお、配合後の粉状石炭AのlogMFは、各銘柄各炭種のlogMFをそれらの質量割合で加重平均したものとする。また、上記篩下粉Fを再利用する場合は、篩下粉Fを鉄鉱石の複数銘柄の一つとみなして同様の取り扱いをすればよい。また、上記実施形態では、混合工程において、混合原料として粉状鉄鉱石と粉状石炭のみを用いる例を示したが、さらに粉状フラックス石灰石、ドロマイトなどを含有させてもよい。この場合も、フラックスを鉄鉱石の複数銘柄の一つとみなして上記と同様の取り扱いをすればよい。また、上記実施形態では、乾燥と加熱とを別々の装置で行う例を示したが、同一の装置例えばトラベリンググレート式加熱炉内にて2段階の温度で乾燥と加熱を連続的に行うようにしてもよい。また、上記実施形態では、熱間成形機として双ロール型成形機を用いる例を示したが、押出し成形機を用いてもよい。本発明の効果を確証するため、以下のラボ試験を実施した。試験方法ラボ試験の方法としては、以下の1~7の手順で行った図2参照。1粉状石炭と粉状鉄鉱石を質量比で40:60の配合割合にて合計質量で約8gになるように配合し、混合機攪拌羽根付き縦型円筒容器内で、攪拌羽根の回転速度:180rpm、混合時間1.0minの条件で冷間混合して混合原料を作製する。2ついで、この混合原料を、外部ヒータ付きのドーナツ型モールドの中心部円筒空間内径20mmに充填し、10°C/minの昇温速度で所定温度まで昇温しその温度で30min保持して乾燥する。3引き続き、この乾燥原料をさらに昇温して所定温度に加熱する。4その後、モールドの外部ヒータの電源をOFFにし、直ちに加圧用ピンで加熱原料を2000kgf1kgf≒9.8Nの成形荷重で加圧してタブレット成形物を作製する。5モールドからタブレット成形物を取り出し、これをN2流通下で所定温度に加熱された加熱炉内に速やかに装入して所定時間熱処理する。6熱処理が終了したタブレット成形物を取り出し、N2で室温まで冷却する。7コンクリートの引張強度試験方法JIS-A1113に準じて、タブレット高炉原料用塊成化物の圧潰強度を測定し、引張強度を算出する。試料粉状石炭の粒度はd5050平均径、以下同じ。で約40μm、粉状鉄鉱石の粒度はd50で約25μmとした。そして、混合原料は、粉状鉄鉱石:粉状石炭=60:40質量比の配合割合一定とした。試験結果[試験1]粉状石炭中の硫黄S含有量の影響タブレット高炉原料用塊成化物の引張強度に及ぼす粉状石炭中の硫黄S含有量の影響を調査するため、以下の試験を実施した。粉状鉄鉱石としては、豪州産高結晶水鉱石LOI:10.38質量のみを用い、粉状石炭としては、揮発分VMが10~35質量、logMFが0~0.3、硫黄S含有量が0.1~0.7質量の範囲の5種類の石炭を用い、これらの石炭をそれぞれ単味で配合して上述の試験方法でタブレット高炉原料用塊成化物を作製し、その圧潰強度を測定し引張強度を算出した。なお、この試験においては、混合後の乾燥は行わず直ちに加熱を行いすなわち、上記2の手順を省略し、加熱温度成形温度は430°C、熱処理温度は650°C、熱処理時間は20minでいずれも一定とした。試験結果を図3に示す。同図に示すように、石炭の種類に関わらず、logMFが同レベルの石炭の間では、石炭中の硫黄S含有量が増加するに伴ってタブレット高炉原料用塊成化物の引張強度が直線的に上昇することが明らかである。また、同図より、石炭のlogMFが0.3以上で、石炭中の硫黄S含有量が0.3質量以上であれば、高炉用装入物として十分な強度である引張強度23kgf/cm2以上高炉原料に適した体積約6cm3のブリケットの圧潰強度換算で200kgf以上に相当が得られることがわかる。なお、後述の試験4の結果を併せて考慮すると、混合後加熱前に180°C以下の温度で乾燥することで、タブレットの引張強度はさらに上昇することが予想される。図4は、熱処理後のタブレット高炉原料用塊成化物のミクロ組織を観察した結果を示すものであり、aは従来技術に相当する軟化溶融性の高い石炭logMF=2.59を用いた参考例であり、bは軟化溶融性のほとんどない石炭logMF=0.3を用いた本発明例である。同図に示すように、aの参考例では石炭粒子はそのほとんどの粒子全体が一旦溶融したことが明らかであるのに対し、bの本発明例では石炭粒子はそのほとんどが角張った形状を残しており、粒子全体が溶融した形跡は見られない。それにも関わらず、本発明例の熱処理後のタブレットが所定の強度を発現していることから、石炭粒子の表層部のみが一旦ゲル化したものと推定した。そこで、熱処理後のタブレット高炉原料用塊成化物を微小部X線回折で分析して化合物の同定を行った。その結果を図5に示す。aは石炭中の硫黄S含有量が0.2質量に満たない比較例であり、は石炭中の硫黄S含有量が0.6質量を超える本発明例である。同図に示すように、aの比較例では、ピロータイトFe1-xSの回折ピークが視認されず、タブレット中にピロータイトの存在が認められなかった。これに対し、bの本発明例では、ピロータイトFe1-xSの回折ピークが明瞭に視認されることから、タブレット中にピロータイトが存在することが確認できた。なお、本発明例の熱処理前のタブレットについても同定を行ったが、ピロータイトが存在していなかったことを確認している。このことから、本発明例では、石炭表層部がピロータイトの触媒作用によりゲル化したとの確信が高まった。[試験2]タブレットの引張強度に及ぼすピロータイト添加量の影響そこで、さらに、ピロータイトの石炭表層部のゲル化作用を別の観点から検証するため、上記試験1とは異なり粉状鉄鉱石を用いることなく、粉状石炭単味に試薬のピロータイトを添加し、その他の条件は上記試験1と同じ条件乾燥を省略で加熱→熱間成形→熱処理を行ってタブレットを作製し、タブレットの引張強度に及ぼすピロータイト添加量の影響を調査した。試験結果を図6に示す。同図に示すように、ピロータイトを添加しないものに比べて、ピロータイトの添加量を増加させたものほどタブレットの引張強度が上昇することが明らかである。上記試験1およびこの試験2の結果を総合して判断することにより、ピロータイトの存在が石炭表層部のゲル化に対して触媒作用を有することがほぼ検証されたといえる。[試験3]粉状鉄鉱石中の結晶水LOI含有量の影響次に、タブレット高炉原料用塊成化物の引張強度に及ぼす粉状鉄鉱石中の結晶水LOI含有量の影響を調査するため、以下の試験を実施した。すなわち、粉状石炭としては、高炉羽口吹込み用石炭揮発分VM:15.4質量、logMF:0.4、硫黄S含有量:0.45質量のみを用い、粉状鉄鉱石としては、豪州産高結晶水鉱石LOI:10.38質量と、リモナイト鉱石LOI:14.0質量と、前記豪州産高結晶水鉱石を事前に空気中で650°C×2h加熱して結晶水を完全に除去したものを用い、これらの鉄鉱石をそれぞれ単味で配合して上記試験1と同じ条件乾燥を省略で加熱→熱間成形→熱処理を行ってタブレットを作製し、タブレットの引張強度に及ぼす粉状鉄鉱石中の結晶水LOI含有量の影響を調査した。試験結果を図7に示す。同図に示すように、粉状鉄鉱石中の結晶水LOI含有量とタブレット高炉原料用塊成化物の引張強度とは、正の相関関係があり、所定のタブレット強度を得るためには、一定以上の結晶水LOI含有量が必要なことが確認された。ここで、結晶水を事前に除去した粉状鉄鉱石を用いた場合にタブレット強度が低下する理由は以下のように考えられる。すなわち、混合原料を加熱温度まで加熱する際に、結晶水の事前除去時に生成した活性ヘマタイトが長時間を経て再加熱されることにより、活性ヘマタイト中のナノ気孔が粗大化してマイクロ気孔となりヘマタイトが活性を失い、ピロータイトの生成量が減少するとともに、結晶水由来の水蒸気H2Oの発生がないためガス改質反応によるH2の生成もないので、石炭表層部への水添反応が起らないためと考えられる。[試験4]乾燥温度の影響次に、タブレット高炉原料用塊成化物の引張強度に及ぼす乾燥温度の影響を調査するため、以下の試験を実施した。すなわち、粉状鉄鉱石としては豪州産高結晶水鉱石LOI:10.38質量を、粉状石炭としては高炉羽口吹込み用石炭揮発分VM:22.8質量、logMF:0.6、硫黄S含有量:0.49質量をそれぞれ用い、上記試験1~3と異なり混合後加熱前の乾燥を省略することなく、乾燥温度を種々変更し、その他の条件は上記試験1と同じ条件でタブレットを作製し、タブレットの引張強度に及ぼす乾燥温度の影響を調査した。試験結果を下記表1に示す。同表に示すように、乾燥温度が180°Cを超える場合は、タブレットの引張強度は目標強度23kgf/cm2に満たないのに対し、加熱温度が本発明で規定する180°C以下の場合は、タブレットの引張強度は目標強度23kgf/cm2を大きく上回ることがわかる。ここで、乾燥温度による結晶水解離の程度への影響を調査するため、粉状鉄鉱石として豪州産高結晶水鉱石LOI:10.38質量のみを用い、これを示差熱分析装置で昇温速度10°C/minの昇温速度にて所定温度まで昇温し、その温度で30min保持して質量減少率を測定した。その結果を図8に示す。同図に示すように、180°Cを超えるあたりから質量減少率が急激に上昇し始めており、結晶水の解離が促進されていることが確認できた。[試験5]加熱温度の影響次に、タブレット高炉原料用塊成化物の引張強度に及ぼす加熱温度の影響を調査するため、以下の試験を実施した。すなわち、粉状鉄鉱石としては、豪州産高結晶水鉱石LOI:10.38質量のみを用い、粉状石炭としては、高炉羽口吹込み用石炭P揮発分VM:23.1質量、logMF:0.6、硫黄S含有量:0.51質量と、準強粘結炭Q揮発分VM:28.8質量、logMF:2.47、硫黄S含有量:0.54質量の2種類の石炭をそれぞれ単味で用い、加熱温度を種々変更し、その他の条件は上記試験1と同じ条件乾燥を省略でタブレットを作製し、タブレットの引張強度に及ぼす加熱温度の影響を調査した。試験結果を下記表2に示す。同表に示すように、加熱温度が本発明で規定する350~550°Cの範囲を外れる場合比較例は、タブレットの引張強度は目標強度23kgf/cm2に達しないのに対し、加熱温度が本発明で規定する350~550°Cの範囲内の場合参考例は、混合後加熱前の乾燥を省略しているものの、タブレットの引張強度は目標強度23kgf/cm2以上を達成できることがわかる。上記試験4の結果を併せて考慮すると、参考例において、混合後加熱前に180°C以下の温度で乾燥を行うことで、タブレットの引張強度はさらに上昇することが予想される。[試験6]熱処理時間の影響タブレット高炉原料用塊成化物の引張強度に及ぼす熱処理時間の影響を調査するため、以下の試験を実施した。すなわち、粉状鉄鉱石としては、豪州産高結晶水鉱石LOI:10.38質量を用い、粉状石炭としては、高炉羽口吹込み用石炭揮発分VM:24.2質量、logMF:0.8、硫黄S含有量:0.5質量を用いて、熱処理時間のみを種々変更し、その他の条件は上記試験1と同じ条件乾燥を省略でタブレットを作製し、タブレットの引張強度に及ぼす熱処理時間の影響を調査した。試験結果を図9に示す。同図には、熱処理中における加熱炉排ガス中のH2S濃度の変化を併記した。同図に示すように、熱処理時間の延長に伴ってタブレットの引張強度が上昇し、熱処理時間10min以上でタブレットの引張強度が目標強度の23kgf/cm2以上を達成できることがわかる。上記試験4の結果を併せて考慮すると、参考例において、混合後加熱前に180°C以下の温度で乾燥を行うことで、タブレットの引張強度はさらに上昇することが予想される。なお、タブレットからのH2Sの発生は10min以内に終了していることから、熱処理工程におけるタブレットの強度の発現は、ピロータイトを触媒とする水添反応による石炭表層部のゲル化に基づくものではなく、前段の加熱工程および成形工程で改質を受けた石炭組織が縮重合再配列して固化したことによるものと推定される。[試験7]冷却温度の影響最後に、タブレット成形物を熱処理後、どの程度まで冷却すれば大気中に安全に取り出せるかを確認するため、600°Cおよび800°Cでそれぞれ熱処理した後のタブレット成形物を、N2雰囲気中および大気雰囲気中のそれぞれで示差熱分析を実施した。測定結果を図10に示す。同図に示すように、N2雰囲気中では発熱は見られないのに対し、大気雰囲気中では、300°Cを超える頃から試料質量はあまり変化はないものの発熱量が増加し始め、400°Cを超えると試料質量が大幅に減少し始めるとともに発熱量も急激に増大して500°C付近で発熱量が最大になり、500°Cを超えると発熱量が低下することがわかる。このことから、300°Cを超える頃からタブレット中に残留する揮発分VMが気化してこれが大気で酸化されて発熱し始め、400°Cを超えるあたりで、大きな発熱を伴う炭素の酸化が開始し、500°Cを超えると炭素の酸化反応に加えて酸化鉄が炭素で直接還元される吸熱反応が開始して発熱量が減少するものと考えられる。以上の結果から、タブレット中に残留する揮発分VMの気化とそれに伴う大気による酸化発熱反応をより確実に回避するためには、熱処理後の冷却工程での不活性ガス雰囲気中における成形物の冷却温度は300°C以下とすることが推奨される。